(57)【要約】【課題】ポリマーに錯形成する従来法に比べ、高分子量であり、所望とする錯構造を有する高分子金属錯体が迅速かつ簡便に製造される高分子金属錯体の製造方法を提供する。【解決手段】炭素−炭素不飽和二重結合を有する化合物が金属に配位した金属錯体モノマーを重合反応させる工程を有する、高分子金属錯体の製造方法である。【選択図】なし【特許請求の範囲】
【請求項１】
炭素−炭素不飽和二重結合を有する化合物が金属に配位した金属錯体モノマーを重合反応させる工程を有する、高分子金属錯体の製造方法。
【請求項２】
前記金属錯体モノマーは、前記金属が異なる２種以上の前記金属錯体モノマーである請求項１に記載の高分子金属錯体の製造方法。
【請求項３】
前記金属が、Ｐｔ、Ｍｎ、Ｆｅ、Ｎｉ、Ｃｕ、Ｚｎ及びＧｄからなる群より選択される少なくとも１つである請求項１又は請求項２に記載の高分子金属錯体の製造方法。
【請求項４】
前記工程は、ポリエチレンオキシド鎖を有する連鎖移動剤の存在下で重合反応させる請求項１〜請求項３のいずれか１項に記載の高分子金属錯体の製造方法。
【請求項５】
前記金属錯体モノマーは、アクリルモノマーである請求項１〜請求項４のいずれか１項に記載の高分子金属錯体の製造方法。
【請求項６】
前記金属錯体モノマーは、下記式１で表される化合物が金属に配位した金属錯体モノマーである請求項１〜請求項５のいずれか１項に記載の高分子金属錯体の製造方法。
【化１】
2020090644.tif 000026
式１中、Ａｒ１及びＡｒ２は、それぞれ独立に、下記式２で表される基又は下記式３で表される基を表し、ｎ１、ｎ２及びｎ３は、それぞれ独立に、１〜４の整数を表す。
【化２】
2020090644.tif 000027
式２及び式３中、Ｒ３は、それぞれ独立に、水素原子又はアルキル基を表す。
【請求項７】
下記式１で表される化合物が金属に配位した金属錯体モノマーに由来の構成単位を有し、重合度が１０〜１００である、高分子金属錯体。
【化３】
2020090644.tif 000028
式１中、Ａｒ１及びＡｒ２は、それぞれ独立に、下記式２で表される基又は下記式３で表される基を表し、ｎ１、ｎ２及びｎ３は、それぞれ独立に、１〜４の整数を表す。
【化４】
2020090644.tif 000029
式２及び式３中、Ｒ３は、それぞれ独立に、水素原子又はアルキル基を表す。
【請求項８】
前記金属錯体モノマーは、前記金属が異なる２種以上の前記金属錯体モノマーである請求項７に記載の高分子金属錯体。
【請求項９】
ポリエチレンオキシド鎖を有する請求項７又は請求項８に記載の高分子金属錯体。
【発明の詳細な説明】
【技術分野】
【０００１】
本開示は、高分子金属錯体及びその製造方法に関する。
【背景技術】
【０００２】
金属錯体は、化学反応に用いられる触媒、色材、制がん剤等の薬剤などの幅広い分野において用いられている。そして、近年では、金属錯体の機能の向上又は他の分野への応用を目的として、金属錯体を高分子化する検討が広く行われるに至っている。
【０００３】
一方、高分子金属錯体は、錯体を形成するリガンド部位を含むモノマーをポリマー化し、得られたポリマーを用い、所望とする金属で錯形成することにより製造されることが主流となっている。例えば、非特許文献１では、ポリマーに亜鉛の配位部分を形成する技術を提案している。
【先行技術文献】
【非特許文献】
【０００４】
【非特許文献１】"Zinc Coordination Substitute Amine: A Noncationic Platform for Efficient and Safe Gene Delivery", Shuai Liu, Huiting Jia, Jixiang Yang, Jianping Pan, Huiyun Liang, Liheng Zeng, Hao Zhou, Jiatong Chen, and Tianying Guo, ACS Macro Letters. 2018, 7, 868-874.
【発明の概要】
【発明が解決しようとする課題】
【０００５】
しかしながら、従来のようにポリマー化した後に金属を作用させて錯形成する方法では、モノマー構造によっては重合反応が迅速に進行しない場合があり、重合度の高いポリマーを得ることが難しい場合がある。例えば、ジピコリルアミン基等の比較的嵩高い構造を有するモノマーを用いて高分子化する場合、高分子量化が進行し難いというのが実状である。
【０００６】
また、高分子金属錯体における金属は、錯体の性状に影響を与える部位と推定されるが、例えば、種類の異なる金属をポリマーに導入し、分子中に異なる錯構造を有する高分子金属錯体を製造しようとした場合、フリーの状態で存在する金属と金属錯体の交換性、又は系内に混在する金属がそれぞれ有する配位結合の強さが異なるため、高分子中に導入される錯構造の導入のされやすさが金属種により異なる。結果、高分子中における金属組成の制御は難しく、簡便に所望構造を有する高分子金属錯体を製造し得ない課題がある。
【０００７】
本開示は、上記に鑑みなされたものである。
本発明の一実施形態が解決しようとする課題は、ポリマーに錯形成する従来法に比べ、高分子量であり、所望とする錯構造を有する高分子金属錯体が迅速かつ簡便に製造される高分子金属錯体の製造方法を提供することにある。
また、本発明の他の実施形態が解決しようとする課題は、高分子量であり、所望とする錯構造を有する高分子金属錯体を提供することにある。
【課題を解決するための手段】
【０００８】
課題を解決するための具体的手段には、以下の態様が含まれる。
＜１＞  炭素−炭素不飽和二重結合を有する化合物が金属に配位した金属錯体モノマーを重合反応させる工程を有する、高分子金属錯体の製造方法である。
＜２＞  前記金属錯体モノマーは、前記金属が異なる２種以上の前記金属錯体モノマーである前記＜１＞に記載の高分子金属錯体の製造方法である。
＜３＞  前記金属が、Ｐｔ、Ｍｎ、Ｆｅ、Ｎｉ、Ｃｕ、Ｚｎ及びＧｄからなる群より選択される少なくとも１つである前記＜１＞又は前記＜２＞に記載の高分子金属錯体の製造方法である。
＜４＞  前記工程は、ポリエチレンオキシド鎖を有する連鎖移動剤の存在下で重合反応させる前記＜１＞〜前記＜３＞のいずれか１つに記載の高分子金属錯体の製造方法である。
＜５＞  前記金属錯体モノマーは、アクリルモノマーである前記＜１＞〜前記＜４＞のいずれか１つに記載の高分子金属錯体の製造方法である。
＜６＞  前記金属錯体モノマーは、下記式１で表される化合物が金属に配位した金属錯体モノマーである前記＜１＞〜前記＜５＞のいずれか１つに記載の高分子金属錯体の製造方法である。
式１において、Ａｒ１及びＡｒ２は、それぞれ独立に、下記式２で表される基又は下記式３で表される基を表し、ｎ１、ｎ２及びｎ３は、それぞれ独立に、１〜４の整数を表す。
式２及び式３において、Ｒ３は、それぞれ独立に、水素原子又はアルキル基を表す。
【０００９】
【化１】
2020090644.tif 000002
【００１０】
【化２】
2020090644.tif 000003
【００１１】
＜７＞  下記式１で表される化合物が金属に配位した金属錯体モノマーに由来の構成単位を有し、重合度が１０〜１００である、高分子金属錯体である。
式１において、Ａｒ１及びＡｒ２は、それぞれ独立に、下記式２で表される基又は下記式３で表される基を表し、ｎ１、ｎ２及びｎ３は、それぞれ独立に、１〜４の整数を表す。
式２及び式３において、Ｒ３は、それぞれ独立に、水素原子又はアルキル基を表す。
【００１２】
【化３】
2020090644.tif 000004
【００１３】
【化４】
2020090644.tif 000005
【００１４】
＜８＞  前記金属錯体モノマーは、前記金属が異なる２種以上の前記金属錯体モノマーである前記＜７＞に記載の高分子金属錯体である。
＜９＞  前記金属錯体モノマーは、ポリエチレンオキシド鎖を有する前記＜７＞又は前記＜８＞に記載の高分子金属錯体である。
【発明の効果】
【００１５】
本発明の一実施形態によれば、ポリマーに錯形成する従来法に比べ、高分子量であり、所望とする錯構造を有する高分子金属錯体が迅速かつ簡便に製造される高分子金属錯体の製造方法が提供される。
また、本発明の他の実施形態によれば、高分子量であり、所望とする錯構造を有する高分子金属錯体が提供される。
【図面の簡単な説明】
【００１６】
【図１】ＣＴＡのＮＭＲスペクトルである。
【図２】本開示の高分子金属錯体の製造方法によりＤＰＡＡｃ（Ｚｎ）モノマーを重合反応させて高分子金属錯体を製造した一例を示す図である。
【図３】従来法によりＤＰＡＡｃモノマーを重合反応させて高分子金属錯体を製造した一例を示す図である。
【図４】ＤＰＡＡｃ（Ｚｎ）モノマーを重合反応させた場合の転化率とＤＰＡＡｃモノマーを重合反応させた場合の転化率とを対比して示すグラフである。
【図５】ＤＭＦを用いた場合の転化率とＤＭＦ及び水の混合溶媒を用いた場合の転化率とを対比して示すグラフである。
【図６】ＤＭＦを用いた場合の分子量分布とＤＭＦ及び水の混合溶媒を用いた場合の分子量分布とを対比して示すグラフである。
【図７】本開示の高分子金属錯体の製造方法によりＤＭＦ存在下、ＤＰＡＡｃ（Ｐｔ）モノマーを重合反応させて高分子金属錯体を製造した一例を示す図である。
【図８】本開示の高分子金属錯体の製造方法によりＤＭＦ及び水の混合溶媒存在下、ＤＰＡＡｃ（Ｐｔ）モノマーを重合反応させて高分子金属錯体を製造した一例を示す図である。
【図９】本開示の高分子金属錯体の製造方法によりＤＭＦ存在下、ＤＰＡＡｃ（Ｚｎ）モノマー及びＤＰＡＡｃ（Ｐｔ）モノマーの２種を共重合反応させて高分子金属錯体を製造した一例を示す図である。
【図１０】ＰＥＧ−ｍａｃｒｏ ＣＴＡのＮＭＲスペクトルである。
【図１１】本開示の高分子金属錯体の製造方法によりＰＥＧ−ｍａｃｒｏ ＣＴＡの存在下で高分子金属錯体を製造した一例を示す図である。
【図１２】（ａ）本開示の高分子金属錯体の製造方法によりＰＥＧ−ｍａｃｒｏ  ＣＴＡの存在下、ＤＰＡＡｃ（Ｚｎ）モノマーを共重合反応させて得た高分子金属錯体の分子量分布を示すグラフであり、（ｂ）ＰＥＧ−ｍａｃｒｏ ＣＴＡの分子量分布を示すグラフであり、（ｃ）本開示の高分子金属錯体の製造方法によりＰＥＧ−ｍａｃｒｏ  ＣＴＡの存在下、ＤＰＡＡｃモノマーを共重合反応させて得た高分子金属錯体の分子量分布を示すグラフである。
【発明を実施するための形態】
【００１７】
以下、本開示の高分子金属錯体及びその製造方法について詳細に説明する。
なお、本開示の実施形態に関わる構成要件の説明は、本開示の代表的な実施態様に基づいてなされることがあるが、本開示はそのような実施態様に限定されるものではない。
【００１８】
本明細書において、「〜」を用いて示された数値範囲は、「〜」の前後に記載される数値をそれぞれ最小値及び最大値として含む範囲を示す。本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
【００１９】
本明細書中に段階的に記載されている数値範囲において、一つの数値範囲で記載された上限値又は下限値は、他の段階的な記載の数値範囲の上限値又は下限値に置き換えてもよい。また、本明細書中に記載されている数値範囲において、その数値範囲の上限値又は下限値は、実施例に示されている値に置き換えてもよい。
更に、本開示において、２以上の好ましい態様の組み合わせは、より好ましい態様である。
本開示において、組成物又は層中の各成分の量は、組成物中に各成分に該当する物質が複数存在する場合、特に断らない限り、組成物中に存在する上記複数の物質の合計量を意味する。
【００２０】
＜高分子金属錯体の製造方法＞
本開示の高分子金属錯体の製造方法は、炭素−炭素不飽和二重結合を有する化合物が金属に配位した金属錯体モノマーを重合反応させる工程（以下、「重合工程」ともいう。）を有する。また、本開示の高分子金属錯体の製造方法は、重合工程以外に、更に他の工程を有していてもよい。
【００２１】
従来から、高分子金属錯体は、目的とするポリマーを用意してこれに錯形成する方法が一般に採用されてきた。しかしながら、ポリマーの原料となるモノマーの種類又は構造によっては、重合反応が速やかに進行せず、高分子量の金属錯体が得られない場合があり、高分子量の金属錯体が得られても製造に長い時間を要する場合がある等の支障を来たすことがあった。また、異なる金属をポリマーに導入しようとした場合、フリーの状態で存在する金属と金属錯体の交換性、又は系内に混在する金属がそれぞれ有する配位結合の強さが異なる。結果、金属種で高分子中に導入される錯構造の導入されやすさが異なり、ポリマーに所望の金属を所望量導入することが困難な場合もある。
上記の事情に鑑みて本開示では、炭素−炭素不飽和二重結合を有する化合物が金属に配位した金属錯体モノマーを重合反応させる。即ち、従来法のようにポリマーに錯形成するのではなく、モノマーを金属錯体とし、錯構造を有する金属錯体モノマーを重合反応に供することによって、高分子金属錯体を製造する。
これにより、モノマー構造に依存せずに高分子量の金属錯体が得られ、所望とする錯構造を有する高分子量の高分子金属錯体を迅速かつ簡便に製造することが可能である。
【００２２】
（重合工程）
本開示における重合工程では、炭素−炭素不飽和二重結合を有する化合物が金属に配位した金属錯体モノマーを重合反応させる。
金属配位した構造部分を有する金属錯体モノマーを重合反応させるので、配位子の構造又は大きさ等に依らず、速やかに重合反応が進行し、しかも高分子量の金属錯体を製造しやすい。また、錯化合物であるモノマーが重合反応に供されるので、所望とする錯構造が導入された高分子金属錯体を製造しやすいという利点があり、分子量分布の狭い高分子金属錯体を製造しやすいという利点もある。
【００２３】
重合工程では、金属錯体モノマーが炭素−炭素不飽和二重結合を有するため、金属錯体モノマーの付加重合反応により高分子の金属錯体を合成する。
【００２４】
重合工程では、金属錯体モノマーを重合反応に供することができればいずれの反応形態を採用してもよく、例えば、金属錯体モノマーのラジカル重合反応により重合させてもよいし、連鎖移動剤（ＲＡＦＴ剤（ＣＴＡ：charge transfer agent））の存在下でＲＡＦＴ重合させてもよい。
例えば、金属錯体モノマー、連鎖移動剤（ＣＴＡ）、及び重合開始剤を溶媒に溶解し、得られた溶液を不活性雰囲気下、加熱重合することにより合成することができる。
【００２５】
重合に際しては、金属錯体モノマー等の各種成分を溶解した溶液を調製する等の観点から、溶媒を用いることができる。
溶媒には、水、有機溶剤、並びに、水及び有機溶剤の混合溶媒等が含まれる。
水としては、イオン交換水、蒸留水等を用いることができる。
有機溶剤の例としては、Ｎ，Ｎ−ジメチルホルムアミド（ＤＭＦ）、Ｎ，Ｎ−ジメチルアセトアミド等のアミド系溶剤；エチレングリコールモノメチルエーテル、エチレングリコールジメチルエーテル、エチレングリコールメチルエチルエーテル、エチレングリコールモノエチルエーテル等のグリコールエーテル系溶剤；メチルセロソルブアセテート、エチルセロソルブアセテート等のエチレングリコールアルキルエーテルアセテート系溶剤；ジエチレングリコールモノメチルエーテル、ジエチレングリコールジエチルエーテル、ジエチレングリコールジメチルエーテル、ジエチレングリコールエチルメチルエーテル、ジエチレングリコールモノエチルエーテル、ジエチレングリコールモノブチルエーテル等のジエチレングリコール系溶剤；プロピレングリコールメチルエーテルアセテート、プロピレングリコールエチルエーテルアセテート等のプロピレングリコールアルキルエーテルアセテート系溶剤；トルエン、キシレン等の芳香族炭化水素系溶剤；メチルエチルケトン、メチルアミルケトン、シクロヘキサノン、４−ヒドロキシ−４−メチル−２−ペンタノン、シクロヘキサノン等のケトン系溶剤；２−ヒドロキシプロピオン酸エチル、２−ヒドロキシ−２−メチルプロピオン酸メチル、エトキシ酢酸エチル、ヒドロキシ酢酸エチル、２−ヒドロキシ−２−メチルブタン酸メチル、３−メトキシプロピオン酸メチル、酢酸エチル、酢酸ブチル、乳酸メチル、乳酸エチル、γ−ブチロラクトン等のエステル系溶剤；アセトニトリル；Ｎ−メチル−２−ピロリドン；等を挙げることができる。
【００２６】
上記した溶媒の中でも、水及び有機溶剤の混合溶媒を用いることが好ましい。
上記混合溶媒を用いることにより、金属錯体モノマーの転化率の向上が図れ、分子量分布のより狭い高分子（即ち、分子量分布のピーク波形がシャープな高分子）の合成に効果的である。分子量分布がシャープになる理由は、必ずしも明らかではないが、重合中に生成したポリマー錯体の重合溶媒中での溶解性が変化するためと推定される。
混合溶媒における、水に対する有機溶剤の比率（＝有機溶剤／水［体積比］）としては、上記と同様の理由から、５０／５０〜９０／１０が好ましく、７０／３０〜９０／１０がより好ましい。以下、体積比を「ｖ％」で略記することがある。
【００２７】
重合工程での合成は、加熱下で重合させることにより行うことが好ましい。
重合温度としては、特に制限はないが、３０℃〜１００℃の範囲で適宜選択することができ、４５℃〜７５℃の範囲が好ましい。
【００２８】
重合時間は、特に制限されるものではなく、重合温度等の条件及び合成する重合体の分子量などに応じて適宜選択すればよく、例えば、１２時間〜７２時間程度であり、好ましくは２４時間〜４８時間である。
【００２９】
重合工程は、重合反応の速度、酸化反応、及び反応活性種不活化の抑制等の観点から、不活性雰囲気下で行われることが好ましく、不活性雰囲気としては、窒素雰囲気、希ガス雰囲気等が含まれる。希ガスとしては、ヘリウムガス、ネオンガス、アルゴンガス等を用いることができる。
【００３０】
−金属錯体モノマー−
本開示における金属錯体モノマーは、炭素−炭素不飽和二重結合を有する化合物（モノマー）が金属に配位した金属錯化合物（単量体）である。
【００３１】
金属錯体モノマーとしては、炭素−炭素不飽和二重結合を有するモノマーを配位子（リガンド）とし、モノマーの部位が金属に配位することにより得られる。金属の配位結合を有する金属錯体モノマーとしては、４配位の四面体型、６配位の八面体型などのいずれでもよい。
【００３２】
モノマーが配位する金属の種類としては、Ｐｔ（白金）、Ｍｎ（マンガン）、Ｆｅ（鉄）、Ｎｉ（ニッケル）、Ｃｕ（銅）、Ｚｎ（亜鉛）及びＧｄ（ガドリウム）からなる群より選択される少なくとも１つであることが好ましい。
酸化還元活性のあるＣｕ、Ｆｅ等の錯体モノマーについては、重合の進行が遅くなることが考えられるが、例えば、他の金属錯体モノマーの重合で高分子量体を得て、その後配位金属をＣｕ、Ｆｅ等に変えることで、結果的に従来法よりも高い分子量を持つＣｕ、Ｆｅ等の金属錯体ポリマーを得ることもできる。
上記金属の中では、Ｐｔ、Ｍｎ、Ｎｉ、Ｚｎ及びＧｄからなる群より選択される少なくとも１つであることがより好ましい。
【００３３】
また、金属は、用途等に応じて適宜選択することができる。
上記のうち、画像診断に用いられる造影剤、制ガン剤等としての用途では、Ｐｔ、Ｍｎ、Ｇｄ、Ｆｅ等が好ましい。
また、アポトーシス検出試薬、遺伝子キャリア（ＤＮＡデリバリー、ＲＮＡデリバリー等）等の用途としては、Ｚｎ、Ｎｉ等が好ましい。
また、酸化還元活性を利用する用途としては、Ｃｕ、Ｆｅ等が好ましい。
【００３４】
金属錯体モノマーは、アクリルモノマーであることが好ましい。
アクリルモノマーとしては、アクリル酸エステル、アクリルアミドが好ましく、アクリル酸アルキルエステルがより好ましい。アクリル酸アルキルエステルは、アルキル部位の炭素数が２〜６であるアクリル酸アルキルエステルが好ましく、以下に示す式１で表される化合物がより好ましい。
即ち、本開示における金属錯体モノマーは、アクリル酸アルキルエステルの金属錯体が好ましく、以下に示す式１で表される化合物が金属に配位した金属錯体モノマーであることが特に好ましい。
【００３５】
【化５】
2020090644.tif 000006
【００３６】
式１において、Ａｒ１及びＡｒ２は、それぞれ独立に、下記式２で表される基又は下記式３で表される基を表し、ｎ１、ｎ２及びｎ３は、それぞれ独立に、１〜４の整数を表す。
【００３７】
【化６】
2020090644.tif 000007
【００３８】
式２及び式３において、Ｒ３は、それぞれ独立に、水素原子又はアルキル基を表す。
Ｒ３におけるアルキル基としては、炭素数１〜４のアルキル基が好ましく、例えば、メチル基、エチル基、ｎ−プロピル基、ブチル基等が含まれる。
Ｒ３としては、水素原子が好ましい。
【００３９】
式２で表される基には、ピリジン環又は置換ピリジン環が含まれる。
式３で表される基には、ピロール環又は置換ピロール環が含まれる。
Ａｒ１及びＡｒ２は、互いに同一でも異なっていてもよく、同一構造であることが好ましい。また、Ａｒ１及びＡｒ２としては、式２で表される基であることが好ましく、ピリジン環であることが特に好ましい。
ｎ１としては、２又は３が好ましく、３がより好ましい。
ｎ２及びｎ３としては、それぞれ独立に、１又は２が好ましく、１がより好ましい。
【００４０】
式１で表される化合物の具体例としては、以下の化合物などが挙げられる。
【００４１】
【化７】
2020090644.tif 000008
【００４２】
重合工程では、金属が異なる２種以上の金属錯体モノマー（金属錯化合物）が用いられることが好ましい。
重合工程で用いる金属錯体モノマーの種類を所望に応じて選択することにより、金属錯構造が複数設けられた高分子金属錯体が得られる。金属錯体モノマーを所望により選択することで、目的とする性質を有する高分子金属錯体を調製することが可能である。
【００４３】
金属錯体モノマーの、重合工程での重合反応に供される原料組成中の含有モル分率としては、０．９００〜０．９９９の範囲であることが好ましい。
【００４４】
−重合開始剤−
本開示の高分子金属錯体の製造方法では、重合開始剤を用いることができる。
重合開始剤としては、特に制限はなく、従来公知の重合開始剤の中から適宜選択して用いることができ、例えば、２，２’−アゾビスイソブチロニトリル（ＡＩＢＮ）、２，２’−アゾビス（２−メチルブチロニトリル）、ジメチル２，２’−アゾビス（２−メチルプロピオネート）、４，４’−アゾビス（４−シアノバレリアン酸）、２，２’−アゾビス（２，４−ジメチルバレロニトリル）（ＡＶＮ）などのアゾ重合開始剤等；２，５−ジメチル−２，５−ジ（ｔｅｒｔ−ブチルパーオキシ）ヘキサン等の過酸化物重合開始剤；などが挙げられる。
【００４５】
重合工程における重合開始剤の使用量は、目的とするポリマーの重合度によって決定されるが、通常は金属錯体モノマーの物質量に対して、０．００１等量〜０．１等量が好ましい。
【００４６】
−連鎖移動剤−
本開示の高分子金属錯体の製造方法では、連鎖移動剤（ＲＡＦＴ剤；ＣＴＡ）を用いたＲＡＦＴ重合により重合反応させてもよい。
連鎖移動剤としては、ＲＡＦＴ重合に一般に用いられるものを適宜選択すればよく、例えば、チオカルボニルチオ基（−Ｓ＝Ｃ−Ｓ−）を有する化合物の中から適宜選択することができる。連鎖移動剤としては、例えば、ジチオベンゾエート（Ｒ−Ｓ−Ｃ（＝Ｓ）−Ｚ〔Ｚ：フェニル基等〕；例えば、２−シアノプロパン−２−イル−ベンゾジチオエート、ビス（チオベンゾイル）ジスルフィドなど）、トリチオカルボナート（Ｒ−Ｓ−Ｃ（＝Ｓ）−ＳＺ〔Ｚ：アルキル基等〕；例えば、Ｓ−ドデシル−Ｓ’−（ジメチル酢酸）トリチオカルボナート、Ｓ−シアノメチル−Ｓ−ドデシルトリチオカルボナート、ビス（ドデシルスルファニルチオカルボニル）ジスルフィドなど）、ジチオカルバマート（Ｒ−Ｓ−Ｃ（＝Ｓ）−ＮＺＺ’〔Ｚ：アルキル基等，Ｚ’：フェニル基等の芳香族基〕；例えば、シアノメチル−Ｎ−メチル−Ｎ−フェニルジチオカルバマートなど）、キサンタート（Ｒ−Ｓ−Ｃ（＝Ｓ）−ＯＺ；Ｚ：アルキル基等）などを挙げることができる。
【００４７】
連鎖移動剤は、ポリエチレンオキシド鎖を有するものが好ましい。
ポリエチレンオキシド鎖を有することにより、単峰性で、かつ、より高分子量の高分子金属錯体が得られる。
ポリエチレンオキシド鎖は、−（ＯＣＨ２）ｎ−で表され、ｎは、５０〜１０００が好ましく、１００〜４００がより好ましい。
【００４８】
ポリエチレンオキシド鎖を有する連鎖移動剤の具体例としては、以下の化合物が挙げられる。
【００４９】
【化８】
2020090644.tif 000009
【００５０】
重合工程における連鎖移動剤の使用量は、目的とするポリマーの重合度によって決定されるが、金属錯体モノマーの物質量に対して０．００１等量〜０．１等量が好ましい。
【００５１】
＜高分子金属錯体＞
本開示の高分子金属錯体は、式１で表される化合物が金属に配位した金属錯体モノマーに由来の構成単位を有し、重合度が１０〜１００である錯化合物である。
式１の詳細及び好ましい態様については、既述の通りであるので、ここでの説明を省略する。
【００５２】
【化９】
2020090644.tif 000010
【００５３】
【化１０】
2020090644.tif 000011
【００５４】
式１において、Ａｒ１及びＡｒ２は、それぞれ独立に、下記式２で表される基又は下記式３で表される基を表し、ｎ１、ｎ２及びｎ３は、それぞれ独立に、１〜４の整数を表す。また、式２及び式３において、Ｒ３は、それぞれ独立に、水素原子又はアルキル基を表す。
【００５５】
式１で表される化合物が金属に配位した金属錯体モノマーに由来の構成単位を以下に示す。式１ａ中のＡｒ１、Ａｒ２、ｎ１、ｎ２、ｎ３及びＲ３の詳細は、式１における場合と同様であり、好ましい態様も同様である。式１ａ中のＭは、金属元素を表し、金属元素の詳細については、既述の「金属」と同義である。
【００５６】
【化１１】
2020090644.tif 000012
【００５７】
本開示の高分子金属錯体は、重合度が１０〜１００であり、錯化合物としては比較的高い分子量を有している。重合度は、目的又は用途等に応じて選択すればよく、例えば２０〜５０とすることができる。
【００５８】
連鎖移動剤を用いて行われる制御ラジカル重合においては、各ポリマー鎖の末端に連鎖移動剤由来の構造が導入される。よって、得られた高分子金属錯体の重合度は、下記条件にて行われるゲルパーミエーションクロマトグラフィー（ＧＰＣ）測定で重合体の分子量の均一性を確認した上で、１Ｈ−ＮＭＲにより、重合反応溶液中でのモノマーにおける重合性基に相当するシグナル強度の減少を、重合によって変化しない連鎖移動剤由来のシグナル強度と比較することでモノマーの消費量を求め、モノマー消費量／連鎖移動剤の物質量比から決定される。
<条件>
温度  ：４０℃
移動相：ＤＭＦ，１０ｍＭ  ＬｉＣｌ
流速：０．６ｍＬ／ｍｉｎ
検量線：ＰＥＧ ｓｔａｎｄａｒｄ
カラム：ＴＳＫｇｅｌ  Ｓｕｐｅｒ  ＨＺＭ−Ｈ（東ソー（株））
カラム長：１５ｃｍ，内径：４．６ｍｍ
【００５９】
本開示の高分子金属錯体の製造は、特定の構成単位を有する重合度１０〜１００の錯化合物を製造し得る方法であれば特に制限はないが、好ましくは、既述の本開示の高分子金属錯体の製造方法により、高分子量の金属錯体として速やかに製造することができる。
【００６０】
高分子金属錯体は、金属が異なる２種以上の金属錯体モノマー（金属錯化合物）のそれぞれに由来の構成単位を有していることが好ましい。金属錯体モノマーの詳細及び好ましい態様については、既述の通りである。
【００６１】
高分子金属錯体は、ポリエチレンオキシド鎖を有していることが好ましい。ポリエチレンオキシド鎖を有する場合の詳細については、既述の通りである。
ポリエチレンオキシド鎖を有する高分子金属錯体は、生体適合性の点で好適である。
【実施例】
【００６２】
以下、本発明を実施例により更に具体的に説明するが、本発明はその主旨を越えない限り、以下の実施例に限定されるものではない。なお、特に断りのない限り、「部」は質量基準である。
【００６３】
（実施例１）：Ｚｎ配位によるＤＰＡアクリレートモノマーの重合
−３−（ジピコロルアミン）−１−プロピルアクリレートの合成−
以下のスキームに示すように、３−（ジピコロルアミン）−１−プロピルアクリレート（ＤＰＡＡｃ）モノマーを合成した。
【００６４】
（Ｓｃｈｅｍｅ１−１（ａ））
【化１２】
2020090644.tif 000013
【００６５】
（Ｓｃｈｅｍｅ１−１（ｂ））
【化１３】
2020090644.tif 000014
【００６６】
２−（クロロメチル）ピリジン塩酸塩（東京化成工業（株）；４０．４ｇ、２．４５×１０２ｍｍｏｌ）、臭化テトラブチルアンモニウム（ＴＢＡＢ（東京化成工業（株））；１．３ｇ、４．００ｍｍｏｌ）及び炭酸カリウム（富士フイルム和光純薬（株）；１１３  ｇ、８．１７×１０２ｍｍｏｌ）をアセトニトリル（富士フイルム和光純薬（株））５００ｍＬに溶解させた。これに、３−アミノ−１−プロパノール（富士フイルム和光純薬（株）；６．１２ｇ、８１．５ｍｍｏｌ）を加えて、９８℃で６０  時間還流を行った（Ｓｃｈｅｍｅ１−１（ａ））。
反応溶液について、セライト（Ｃｅｌｉｔｅ  Ｎｏ．５０３、富士フイルム和光純薬（株））濾過を行い、濾液を濃縮した。シリカゲルクロマトグラフィー（ｓｉｌｉｃａ  ｇｅｌ  ６０（０．０６３−０．２００ｍｍ）（メルクジャパン）ｃｏｌｕｍｎ、酢酸エチル／メタノール（ｖ％／ｖ％＝９／１））により精製を行い、濃縮と真空乾燥を経て、黒茶色の油状化合物（ＤＰＡ）を得た（収量：８．９４ｇ、４３％）。
【００６７】
次いで、室温窒素雰囲気下で、ＤＰＡ（１４．１ｇ、５４．８ｍｍｏｌ）とトリエチルアミン（ＴＥＡ（富士フイルム和光純薬（株））；８．３２ｇ、８２．２ｍｍｏｌ）をジクロロメタン３０ｍＬに溶解させ、氷浴下で塩化アクリロイル（富士フイルム和光純薬（株）；７．４４ｇ、８２．２ｍｍｏｌ）を滴下し、室温で２４  時間攪拌した（Ｓｃｈｅｍｅ１−１（ｂ））。
反応溶液について、セライト（Ｃｅｌｉｔｅ  Ｎｏ．５０３）濾過を行い、濾液を濃縮して、酢酸エチル（シグマアルドリッチジャパン合同会社）で希釈した．酢酸エチル溶液を、炭酸水素ナトリウム（富士フイルム和光純薬（株））水溶液で３回、塩化ナトリウム（富士フイルム和光純薬（株））水溶液で１回洗浄して、油相を回収した。回収した油相に硫酸マグネシウム（富士フイルム和光純薬（株））を添加して脱水し、桐山ロートで濾過を行い、濾液を回収した。シリカゲルクロマトグラフィー（ｓｉｌｉｃａ  ｇｅｌ  ６０ｃｏｌｕｍｎ、酢酸エチル／ヘキサン（ｖ％／ｖ％＝９／１））により精製を行い、濃縮と真空乾燥を経て、褐色の油状化合物を得た（収量：８．０４ｇ、４７％）。
得られた化合物の構造は、１Ｈ−ＮＭＲ（Bruker Advance 400 MHz, Bruker, Massachusetts）の結果から、３−（ジピコロルアミン）−１−プロピルアクリレート（ＤＰＡＡｃ）モノマーであることを確認した。
【００６８】
−亜鉛錯体化したＤＰＡＡｃモノマー（ＤＰＡＡｃ（Ｚｎ）モノマー）の合成−
以下のスキームに示すように、３−（ジピコロルアミン）−１−プロピルアクリレート（ＤＰＡＡｃ）の亜鉛錯体モノマー（ＤＰＡＡｃ（Ｚｎ）モノマー）を合成した。
【００６９】
（Ｓｃｈｅｍｅ１−２）
【化１４】
2020090644.tif 000015
【００７０】
上記で得たＤＰＡＡｃモノマー（４３１ｍｇ、１．３８  ｍｍｏｌ）をメタノール（シグマアルドリッチジャパン合同会社）１．００ｍＬに溶解させて１．０Ｍの溶液を調製した。これとは別に、塩化亜鉛（ＩＩ）（富士フイルム和光純薬（株）；２０２ｍｇ、１．４８ｍｍｏｌ）をメタノール１．４１ｍＬに溶解させて１．０Ｍの溶液を調製した。バイアルにそれぞれの溶液を１．３ｍＬ入れ、１時間常温で撹拌した（Ｓｃｈｅｍｅ１−２）。
その後、析出した固体をジエチルエーテル（関東化学（株））中に分散させて、遠心分離して上澄みを取り除いた。その後、ジエチルエーテル中に再分散し、同様の作業を３度繰り返した。得られた固体は真空乾燥させ、淡黄色の粉末として得た（収量：３９８ｍｇ、８９％）。
得られた化合物の構造は、１Ｈ−ＮＭＲ（Bruker Advance 400 MHz、Bruker、Massachusetts）の結果から、３−（ジピコロルアミン）−１−プロピルアクリレート（ＤＰＡＡｃ）の亜鉛錯体モノマー（ＤＰＡＡｃ（Ｚｎ）モノマー）であることを確認した。
【００７１】
−トリチオエステル構造を有する連鎖移動剤（ＣＴＡ）の合成−
以下のスキームに示すように、ＣＴＡを合成した。
【００７２】
（Ｓｃｈｅｍｅ１−３）
【化１５】
2020090644.tif 000016
【００７３】
室温、窒素雰囲気下、１−ブタンチオール（富士フイルム和光純薬（株）；３．７９ｇ、４２．０ｍｍｏｌ）をテトラヒドロフラン（ＴＨＦ；富士フイルム和光純薬（株））１５０ｍＬに溶解させた。その後、ジアザビシクロウンデセン（ＤＢＵ（富士フイルム和光純薬（株））；６．４０ｇ、４２．０ｍｍｏｌ）を添加し、氷浴下で二硫化炭素（富士フイルム和光純薬（株）；３．２０ｇ、４２．０ｍｍｏｌ）を滴下し、室温で３０分攪拌した。その後、テトラヒドロフラン１００ｍＬに溶解させた４−ブロモメチル安息香酸（東京化成工業；７．５１ｇ、３４．９ｍｍｏｌ）を滴下し、一晩攪拌した（Ｓｃｈｅｍｅ１−３）。
反応溶液について、セライト（Ｃｅｌｉｔｅ  Ｎｏ．５０３）濾過を行い、濾液を濃縮して、酢酸エチルで希釈した。１ｍｏｌ／Ｌ塩酸（関東化学（株））で副生成物の抽出を行い、酢酸エチル層を回収して、硫酸マグネシウムで脱水した。ベンゼン（シグマアルドリッチジャパン合同会社）に再溶解させて凍結乾燥を行い、黄色粉末（ＣＴＡ）を得た（収量：８．８５４ｇ、８５％）。
得られた化合物の構造は、１Ｈ−ＮＭＲ（Bruker Advance 400 MHz、Bruker、Massachusetts）の結果から、ＣＴＡであることを確認した。１Ｈ−ＮＭＲスペクトルを図１に示す。
【００７４】
−ＤＰＡＡｃ（Ｚｎ）モノマーの重合−
以下のスキームに従い、ＤＰＡＡｃ（Ｚｎ）モノマーを重合反応させて高分子金属錯体を合成した。
【００７５】
（Ｓｃｈｅｍｅ１−４（ａ））：ＤＰＡＡｃ（Ｚｎ）モノマーの重合
【化１６】
2020090644.tif 000017
【００７６】
（Ｓｃｈｅｍｅ１−４（ｂ））：ＤＰＡＡｃモノマーの重合（従来法）
【化１７】
2020090644.tif 000018
【００７７】
制御ラジカル重合である可逆的付加開裂連鎖移動（ＲＡＦＴ）重合により、ＤＰＡＡｃ（Ｚｎ）モノマーの重合を行なった。上述で合成したＣＴＡ（１２．３５  ｍｇ、４．１１×１０−２ｍｍｏｌ）、ＤＰＡＡｃ（Ｚｎ）モノマー（１．３０ｇ、２．８８ｍｍｏｌ、及びＡＩＢＮ（アゾビスイソブチロニトリル（富士フイルム和光純薬（株））；１．３５ｍｇ、８．２２μｍｏｌ）を、最終モノマー濃度が１．０ＭとなるようＤＭＦに溶解した。この溶液の凍結脱気を行い、窒素雰囲気下で６０℃、４８時間重合を行った（Ｓｃｈｅｍｅ１−４（ａ））。そして、重合開始時から１時間、４時間、８時間、１２時間、２４時間、４８時間後のモノマーのポリマーへの転化率を、重合基であるアクリル基の減少を１Ｈ−ＮＭＲ（Bruker Advance 400 MHz、Bruker、Massachusetts）スペクトルにおける５．５ｐｐｍ〜６．０ｐｐｍのピーク強度を観察することで評価した。
また、亜鉛錯体化したＤＰＡＡｃ（Ｚｎ）モノマーの重合挙動への効果を見るため、対照反応としてＤＰＡＡｃモノマーの重合挙動を評価した。
即ち、ＣＴＡ（１６．８ｍｇ、５．６０×１０−２ｍｍｏｌ）、ＤＰＡＡｃモノマー（１．２２ｇ、３．９２ｍｍｏｌ）、及びＡＩＢＮ（１．８４ｍｇ、１１．２μｍｏｌ）を、最終ＤＰＡＡｃモノマーの濃度が１．０ＭとなるようにＤＭＦに溶解した。この溶液の凍結脱気を行い、窒素雰囲気下、６０℃、４８時間重合を行った（Ｓｃｈｅｍｅ１−４（ｂ））。そして、重合開始時から１時間、４時間、８時間、１２時間、２４時間、４８時間後のモノマー転化率を、１Ｈ−ＮＭＲ（Bruker Advance 400 MHz、Bruker、Massachusetts）により測定した。
従来法により合成した重合体の重合度は６であったのに対し、本実施例で合成した高分子Ｚｎ錯体の重合度は３４であった。
【００７８】
測定結果を図２〜図４に示す。
図２〜図３に示す通り、ＤＰＡＡｃモノマーにＺｎを配位したＤＰＡＡｃ（Ｚｎ）モノマーでは、モノマーの重合体への転化率が低いＤＰＡＡｃモノマーの重合反応が促進され、金属元素を配位することによるＤＰＡＡｃモノマーの重合体への転化率が向上した。
図４に示すように、重合初期においては、ＤＰＡＡｃ（Ｚｎ）モノマーのポリマーへの転化の速さは、ＤＰＡＡｃモノマーのポリマーへの転化の速さに対し、２倍程度であった。また、ＤＰＡＡｃモノマーにおいては、１２時間後以降にモノマー転化率向上が見られないのに対して、ＤＰＡＡｃ（Ｚｎ）モノマーは、モノマー転化率が１２時間後も向上し続けた。結果、ＤＰＡＡｃ（Ｚｎ）モノマーの４８時間後のモノマー転化率は４９．２％となり、実にＤＰＡＡｃモノマーのモノマー転化率の５倍の転化率（４８時間後のモノマー転化率９．１％）となった。これは、中心金属の配位によりピリジン環の運動性が制御されたことに起因するものと考えられる。
【００７９】
（実施例２）
以下のスキームに従い、重合溶媒としてＤＭＦ及び水の混合溶媒を用いて高分子金属錯体を合成した。
【００８０】
（Ｓｃｈｅｍｅ２）
【化１８】
2020090644.tif 000019
【００８１】
実施例１で得たＣＴＡ（９．７０ｍｇ、３．２３×１０−２ｍｍｏｌ）、ＤＰＡＡｃ（Ｚｎ）モノマー（１．０６２ｇ、２．３７ｍｍｏｌ）、及びＡＩＢＮ（富士フイルム和光純薬（株）；１．０６ｍｇ、６．４６μｍｏｌ）を、最終ＤＰＡＡｃ（Ｚｎ）モノマーの濃度が０．５ＭとなるようにＤＭＦ／水の混合溶媒（ｖ％／ｖ％＝８０／２０）に溶解した。次いで、溶液の凍結脱気を行い、窒素雰囲気下、６０℃、４８時間重合を行い（Ｓｃｈｅｍｅ２（ａ））、モノマー転化率を１Ｈ−ＮＭＲ（Bruker Advance 400 MHz、Bruker、Massachusetts）にて測定した。また、重合体の分子量分布をＧＰＣ（東ソー）にて測定した。なお、分子量分布の測定は、４０ｍＭのエチレンジアミンを含むメタノールに対して透析することでＺｎを取り除いた後、ＧＰＣ（東ソー）にて行った。
【００８２】
また同様に、ＤＰＡＡｃモノマーを用いた場合についても溶媒効果を調べた。
即ち、実施例１で得たＣＴＡ（８．６８ｍｇ、２．８９×１０−２ｍｍｏｌ）、ＤＰＡＡｃモノマー（６２８．０ｍｇ、２．０２ｍｍｏｌ）、及びＡＩＢＮ（０．９５ｍｇ、５．７８μｍｏｌ）を、最終ＤＰＡＡｃモノマーの濃度が０．５Ｍとなるように、ＤＭＦ／水の混合溶媒（ｖ％／ｖ％＝８０／２０）に溶解させた。次いで、この溶液の凍結脱気を行い、窒素雰囲気下、６０℃、４８時間重合を行い（Ｓｃｈｅｍｅ２（ｂ））、モノマー転化率を１Ｈ−ＮＭＲ（Bruker Advance 400 MHz、Bruker、Massachusetts）にて測定した。
【００８３】
測定結果を図５〜図６に示す。
図５に示すように、重合溶媒をＤＭＦ／水の混合溶媒（ｖ％／ｖ％＝８０／２０）とすることで、ＤＭＦでの重合（実施例１）と比較し、５％〜１０％の転化率の向上がみられた。
また、ＤＭＦ／水の混合溶媒のように含水溶媒で重合した重合体では、配位Ｚｎを除去した後のＧＰＣにより解析したところ、図６に示されるように、非含水溶媒を用いた場合（Ｍｗ／Ｍｎ＝２．１７３）に比べ、分子量分布のより狭い重合体（Ｍｗ／Ｍｎ＝１．７０４）が得られていた。これは、重合中に生成したポリマー錯体の重合溶媒中での溶解性が、ＤＭＦとＤＭＦ／水の混合溶媒とで異なるため、分子量分布が変化したためであると考えられる。
以上から、溶媒を変えることで、分子量分布がより制御されたＤＰＡＡｃ（Ｚｎ）モノマーの重合体の合成が可能である。
また、上記において、ＤＭＦ溶媒中で合成した高分子Ｚｎ錯体の重合度は３４であったのに対し（実施例１）、本実施例においてＤＭＦ／水の混合溶媒中で合成した高分子Ｚｎ錯体の重合度は３９であった。なお、ＤＭＦ／水の混合溶媒中でＤＰＡＡｃを重合させて合成した重合体の重合度は７であった。
【００８４】
（実施例３）
白金（Ｐｔ）錯体化したＤＰＡＡｃモノマー（ＤＰＡＡｃ（Ｐｔ）モノマー）を用い、以下のスキームに従って、ＤＰＡＡｃ（Ｐｔ）モノマーを重合反応させて高分子金属錯体を合成した。
【００８５】
−ＤＰＡＡｃ（Ｐｔ）モノマーの合成−
以下のスキームに示すように、３−（ジピコロルアミン）−１−プロピルアクリレート（ＤＰＡＡｃ）の白金錯体モノマー（ＤＰＡＡｃ（Ｐｔ）モノマー）を合成した。
【００８６】
（Ｓｃｈｅｍｅ３−１）
【化１９】
2020090644.tif 000020
【００８７】
ＤＰＡＡｃモノマー（１６９ｍｇ、０．５４３ｍｍｏｌ）をメタノール０．５２６ｍＬに溶解させて０．８Ｍの溶液を調製した。
同様に、ヘキサクロロ白金酸（ＩＶ）・６水和物（富士フイルム和光純薬（株）；２３４ｍｇ、０．４５２ｍｍｏｌ）をメタノール０．５６５ｍＬに溶解させて０．８Ｍの溶液を調製した。
次いで、バイアルにそれぞれの溶液を０．５６５ｍＬ入れて、１時間常温で撹拌した（Ｓｃｈｅｍｅ３−１）。その後、析出した固体をジエチルエーテル中に分散させて、固体を遠心で回収し、この操作を３度繰り返した。そして、固体を真空乾燥させ、橙色の粉末を得た（収量：３２１．２ｍｇ、８６％）。
得られた化合物の構造は、１Ｈ−ＮＭＲ（Bruker Advance 400 MHz、Bruker、Massachusetts）の結果から、ＤＰＡＡｃ（Ｐｔ）モノマーであることを確認した。
【００８８】
−ＤＰＡＡｃ（Ｐｔ）モノマーの重合−
以下のスキームに従い、ＤＰＡＡｃ（Ｐｔ）モノマーを重合反応させて高分子金属錯体を合成した。
【００８９】
（Ｓｃｈｅｍｅ３−２（ａ））：ＤＭＦを用いた重合
【化２０】
2020090644.tif 000021
【００９０】
（Ｓｃｈｅｍｅ３−２（ｂ））：ＤＭＦ／水の混合溶媒を用いた重合
【化２１】
2020090644.tif 000022
【００９１】
制御ラジカル重合である可逆的付加開裂連鎖移動（ＲＡＦＴ）重合により、ＤＰＡＡｃ（Ｐｔ）モノマーの重合を行った。
具体的には、実施例１で得たＣＴＡ（０．７５ｍｇ、２．５０×１０−３ｍｍｏｌ）、ＤＰＡＡｃ（Ｐｔ）モノマー（１３７ｍｇ、０．１６５ｍｍｏｌ）、及びＡＩＢＮ（富士フイルム和光純薬（株）；０．０８ｍｇ、０．５０μｍｏｌ）を、最終モノマー濃度が０．２ＭとなるようにＤＭＦに溶解した。この溶液の凍結脱気を行い、窒素雰囲気下、６０℃、４８時間重合を行った（Ｓｃｈｅｍｅ３−２（ａ））。また、重合開始時から４８時間後のモノマーのポリマーへの転化率を、重合基であるアクリル基の減少を１Ｈ−ＮＭＲ（Bruker Advance 400 MHz、Bruker、Massachusetts）スペクトルにおける５．５ｐｐｍ〜６．０ｐｐｍのピーク強度を観察することで評価した。
また同様に、ＤＰＡＡｃ（Ｐｔ）モノマーを用いた場合についても、溶媒効果を調べた。即ち、実施例１で得たＣＴＡ（０．７５ｍｇ、２．５０×１０−３ｍｍｏｌ）、ＤＰＡＡｃ（Ｐｔ）モノマー（１４５ｍｇ、０．１７５ｍｍｏｌ）、及びＡＩＢＮ（０．０８ｍｇ、０．５０μｍｏｌ）を、最終ＤＰＡＡｃモノマー濃度が０．２ＭとなるようにＤＭＦ／水の混合溶媒（ｖ％／ｖ％＝８０／２０）に溶解させた。この溶液の凍結脱気を行い、窒素雰囲気下、６０℃、４８時間重合を行い（Ｓｃｈｅｍｅ３−２（ｂ））、モノマー転化率を、１Ｈ−ＮＭＲ（Bruker Advance 400 MHz、Bruker、Massachusetts）にて測定した。
【００９２】
測定結果を図７〜図８に示す。
Ｐｔ錯体モノマーを用いた場合も、Ｚｎ錯体モノマーを用いた場合と同様に、重合反応の促進効果が確認された。Ｐｔ錯体モノマーを用いた場合も、Ｚｎ錯体モノマーを用いた場合と同様にピリジン環の運動性制御によるものと考えられる。
以上の結果から、金属配位による重合反応の促進効果は、Ｚｎに特異的なものではなく、他の金属においても同様に認められるものと考えられる。
しかも、ＤＰＡＡｃ（Ｐｔ）モノマーを用いることにより、ＤＰＡＡｃ（Ｚｎ）モノマーを用いた場合に比べ、含水溶媒を用いることによる重合促進効果がより顕著に認められた。
ＤＭＦ存在下で合成した重合体の重合度は３９であり、ＤＭＦ／水の混合溶媒の存在下で合成した高分子Ｐｔ錯体の重合度は６９であった。
【００９３】
（実施例４）
以下のスキームに従い、ＤＰＡＡｃ（Ｚｎ）モノマー及びＤＰＡＡｃ（Ｐｔ）モノマーを共重合反応させることにより高分子金属錯体を合成した。
【００９４】
（Ｓｃｈｅｍｅ４−１）
【化２２】
2020090644.tif 000023
【００９５】
制御ラジカル重合である可逆的付加開裂連鎖移動（ＲＡＦＴ）重合により、ＤＰＡＡｃ（Ｐｔ）モノマーとＤＰＡＡｃ（Ｚｎ）モノマーとの共重合反応を行わせた。
具体的には、実施例１で得たＣＴＡ（０．７５ｍｇ、２．５０×１０−３ｍｍｏｌ）、ＤＰＡＡｃ（Ｐｔ）モノマー（１０６ｍｇ、０．１２８ｍｍｏｌ）、ＤＰＡＡｃ（Ｚｎ）モノマー（６３．１５ｍｇ、０．１４１ｍｍｏｌ）、及びＡＩＢＮ（富士フイルム和光純薬（株）；０．０８ｍｇ、０．５０μｍｏｌ）を、最終モノマー濃度が０．２ＭとなるようにＤＭＦ／水の混合溶媒（ｖ％／ｖ％＝８０／２０）に溶解した。この溶液の凍結脱気を行い、窒素雰囲気下、６０℃、４８時間重合を行った（Ｓｃｈｅｍｅ４−１）。
そして、重合開始時から４８時間後のモノマーのポリマーへの転化率を、重合基であるアクリル基の減少を１Ｈ−ＮＭＲ（Bruker Advance 400 MHz、Bruker、Massachusetts）スペクトルにおける５．５ｐｐｍ〜６．０ｐｐｍのピーク強度を観察することで評価した。
【００９６】
測定結果を図９に示す。
図９に示すように、モノマーとしてＤＰＡＡｃ（Ｚｎ）モノマーとＤＰＡＡｃ（Ｐｔ）モノマーの２つを共重合させたところ、いずれのモノマーも７２時間後にはほぼ全てがポリマーに転化したことを、１Ｈ−ＮＭＲ測定より確認した。この結果は、多種金属錯体モノマーを共重合して複数金属を含む高分子鎖が構築可能であることを示唆している。
従来法のように、あらかじめ作製した高分子リガンドに対し、２種以上の金属を１つの高分子中で錯形成させることを想定した場合、高分子リガンドに対して複数金属を添加することになるが、フリーの金属と金属錯体の交換性、及びこれら金属それぞれの配位結合の強さが異なるため、高分子中での金属組成制御は困難である。
これに対して、実施例４では、フリーの金属がない状態であること、及びモノマーの仕込み条件で得られるポリマーの金属組成を規定することができることの観点から、複数種の金属を含む高分子錯体を合成する上で高い汎用性を有するものと考えられる。
合成した高分子中における、Ｐｔ錯体モノマーの重合度は４９であり、Ｚｎ錯体モノマーの重合度は４６であった。
【００９７】
（実施例５）
−ＰＥＧ−ｍａｃｒｏ  ＣＴＡの合成−
【００９８】
（Ｓｃｈｅｍｅ５−１）
【化２３】
2020090644.tif 000024
【００９９】
室温・窒素雰囲気下でポリエチレングリコールメチルエーテル（ＭｅＯ−ＰＥＧ−ＯＨ（シグマアルドリッチジャパン合同会社）；９．９０５ｇ、２．０３５ｍｍｏｌ）をテトラヒドロフラン５０ｍＬに溶解させた。その後、トリエチルアミン（ＴＥＡ；６５３．７ｍｇ、６．４６ｍｍｏｌ）を添加し、氷浴下でメタンスルホニルクロリド（富士フイルム和光純薬（株）；７３８．８ｍｇ、６．４５ｍｍｏｌ）を滴下し、３時間攪拌した（Ｓｃｈｅｍｅ５−１（ａ））。
反応溶液は、セライト（Ｃｅｌｉｔｅ  Ｎｏ．５０３、富士フイルム和光純薬（株））濾過の後、濾液を濃縮してイソプロピルエーテル（シグマアルドリッチジャパン合同会社）により再沈殿を行った。そして、ベンゼンに再溶解させて凍結乾燥を行い、白色粉末を得た（収量：９．４９３ｇ、９４％）。得られた化合物の構造は、１Ｈ−ＮＭＲ（Bruker Advance 400 MHz、Bruker、Massachusetts）の結果から決定した。
【０１００】
ＭｅＯ−ＰＥＧ−ＯＭｓ（シグマアルドリッチジャパン；９．１６３ｇ、１．８５２ｍｍｏｌ）をアンモニア水１５０ｍＬに溶解させ、３日間室温で攪拌した（Ｓｃｈｅｍｅ５−１（ｂ））。
反応溶液について、セライト（Ｃｅｌｉｔｅ  Ｎｏ．５０３）濾過を行い、濾液を濃縮してイソプロピルエーテルにより再沈殿を行った。そして、ベンゼンに再溶解させて凍結乾燥を行い、白色粉末を得た（収量：６．８５４ｇ、７６．０％）。得られた化合物の構造は、１Ｈ−ＮＭＲ（Bruker Advance 400 MHz、Bruker、Massachusetts）の結果から決定した。
【０１０１】
次に、常温、窒素雰囲気下、ＣＴＡ（１．５０７ｇ、５．０２ｍｍｏｌ）をジクロロメタン１００ｍＬに溶解させ、Ｎ、Ｎ’−ジシクロヘキシルカルボジイミド（ＤＣＣ（富士フイルム和光純薬（株））；１．２２６ｇ、５．９４ｍｍｏｌ）を加え、１０分間攪拌した。攪拌後、ＭｅＯ−ＰＥＧ５ｋ−ＮＨ２（４．４５６ｇ、０．９６ｍｍｏｌ）とＮ、Ｎ−ジメチル−４−アミノピリジン（ＤＭＡＰ（富士フイルム和光純薬（株））；０．０３３ｇ、０．２７ｍｍｏｌ）を加え、１日間攪拌した（Ｓｃｈｅｍｅ５−１（ｃ））。
反応溶液について、セライト（Ｃｅｌｉｔｅ  Ｎｏ．５０３、富士フイルム和光純薬（株））濾過を行い、濾液を濃縮してイソプロピルエーテルにより再沈殿を行った。そして、ベンゼンを用いて凍結乾燥を行い、黄色粉末を得た（収量：３．９３１ｇ、８３％、ＣＴＡ修飾率：８８％）。得られた化合物の構造は、１Ｈ−ＮＭＲ（Bruker Advance 400 MHz、Bruker、Massachusetts）の結果から決定した。
図１０に１Ｈ−ＮＭＲスペクトルを示す。
【０１０２】
−ＰＥＧ−ｍａｃｒｏ ＣＴＡを用いたＤＰＡＡｃ（Ｚｎ）モノマーの重合−
以下のスキームに従い、ＰＥＧ−ｍａｃｒｏ  ＣＴＡを用いてＤＰＡＡｃ（Ｚｎ）モノマーを重合反応させて高分子金属錯体を合成した。
【０１０３】
（Ｓｃｈｅｍｅ  ５−２）
【化２４】
2020090644.tif 000025
【０１０４】
制御ラジカル重合である可逆的付加開裂連鎖移動（ＲＡＦＴ）重合により、ＰＥＧ−ｍａｃｒｏ  ＣＴＡを用いたＤＰＡＡｃ（Ｚｎ）モノマーの重合を行った。
実施例１で得たＰＥＧ−ｍａｃｒｏ ＣＴＡ（８６．３６ｍｇ、１．６２×１０−２ｍｍｏｌ）、ＤＰＡＡｃ（Ｚｎ）モノマー（５１７．６６ｍｇ、１．１６ｍｍｏｌ）、及びＡＩＢＮ（富士フイルム和光純薬（株）；０．５４ｍｇ、３．２６μｍｏｌ）を、最終モノマー濃度が０．５ＭとなるようにＤＭＦ／水の混合溶媒（ｖ％／ｖ％＝８０／２０）に溶解した。この溶液の凍結脱気を行い、窒素雰囲気下、６０℃、４８時間重合を行った（Ｓｃｈｅｍｅ５−２）。重合開始時から４８時間後のモノマーのポリマーへの転化率を、重合基であるアクリル基の減少を１Ｈ−ＮＭＲ（Bruker Advance 400 MHz、Bruker、Massachusetts）スペクトルにおける５．５ｐｐｍ〜６．０ｐｐｍのピーク強度を観察することで評価した。
ポリマーの分子量分布は、４０ｍＭエチレンジアミンを含むメタノールに対して透析することでＺｎを取り除いた後、ＧＰＣ（東ソー）にて測定した。
【０１０５】
測定結果を図１１〜図１２に示す。
図１２に示されるように、得られたポリマーからＺｎを除去した後、ＧＰＣ測定を行ったところ、単峰性のピークを示した（図１２（ａ）；Ｍｗ／Ｍｎ＝１．３５５）。このピークは、ＰＥＧ−ｍａｃｒｏ ＣＴＡ（図１２（ｂ））と比較して、高分子量側にシフトしたピークであることから、ＰＥＧ−ｂ−ｐｏｌｙ（ＤＰＡＡｃ）が構築されたものと考えられる。このサンプルの１Ｈ−ＮＭＲ測定においても、ＰＥＧ及びｐｏｌｙ（ＤＰＡＡｃ）由来のスペクトルが確認され、ブロック共重合体の構築を強く支持している。
１Ｈ−ＮＭＲ測定において、ＤＰＡＡｃモノマーがＰＥＧ一本当たりに３４連鎖成長したことが確認された。
また、対照として行ったＤＰＡＡｃモノマーの重合から回収されたサンプルでは、ＧＰＣ測定において、未反応ＰＥＧ−ｍａｃｒｏ ＣＴＡを含めて複数のピークが観察され（図１２（ｃ））、重合の制御が困難であることがうかがえる。
【０１０６】
以上のことから、ＰＥＧ−ｍａｃｒｏ ＣＴＡを用いた場合も、金属配位モノマーは重合促進及び制御に高い効果があると考えられる。
【産業上の利用可能性】
【０１０７】
本開示の高分子金属錯体及びその製造方法は、例えば高分子Ｐｔ錯体はＤＮＡに強く結合し、強い構造変化を誘起するため、制がん剤としての応用が見込まれる。また、高分子Ｚｎ錯体は、ＤＮＡ又はＲＮＡをデリバリーする遺伝子キャリアとしての応用が見込まれる。
本開示の高分子金属錯体及びその製造方法は、電解質としての応用も見込まれる。
【図１】
2020090644.tif 000030
【図２】
2020090644.tif 000031
【図３】
2020090644.tif 000032
【図４】
2020090644.tif 000033
【図５】
2020090644.tif 000034
【図６】
2020090644.tif 000035
【図７】
2020090644.tif 000036
【図８】
2020090644.tif 000037
【図９】
2020090644.tif 000038
【図１０】
2020090644.tif 000039
【図１１】
2020090644.tif 000040
【図１２】
2020090644.tif 000041